"Aフタロシアニン骨格を有する色材、B溶剤、C重合性モノマー、Dバインダー樹脂、E光重合開始剤、及びFラジカル捕捉能を有する重合性化合物、を含有する着色感光性組成物。前記Fラジカル捕捉能を有する重合性化合物の含有量が、全固形分に対して0.1質量以上5.0質量以下である請求項1に記載の着色感光性組成物。前記Fラジカル捕捉能を有する重合性化合物が、アミン構造又はフェノール構造を有する請求項1又は請求項2に記載の着色感光性組成物。前記Fラジカル捕捉能を有する重合性化合物が、重合性基としてアクリロイル基及びメタクリロイル基から選択される少なくとも1つを有する請求項1~請求項3のいずれか1項に記載の着色感光性組成物。前記Fラジカル捕捉能を有する重合性化合物が、下記一般式1、5及び6から選択される少なくとも1つである請求項1~請求項4のいずれか1項に記載の着色感光性組成物。上記一般式1、5及び6において、R1、R2及びR3は各々独立に、水素原子、ハロゲン原子、カルボキシル基、スルホ基、シアノ基、ヒドロキシ基、炭素数10以下のアルキル基、炭素数10以下のアルコキシカルボニル基、炭素数10以下のアルキルスルホニルアミノカルボニル基、アリールスルホニルアミノカルボニル基、アルキルスルホニル基、アリールスルホニル基、炭素数10以下のアシルアミノスルホニル基、炭素数10以下のアルコキシ基、炭素数10以下のアルキルチオ基、炭素数10以下のアリールオキシ基、ニトロ基、アルコキシカルボニルオキシ基、アリールオキシカルボニルオキシ基、炭素数10以下のアシルオキシ基、炭素数10以下のアシル基、カルバモイル基、スルファモイル基、炭素数10以下のアリール基、置換アミノ基、置換ウレイド基、置換ホスホノ基、又は複素環基を表す。R4は、水素原子又は炭素数30以下のアルキル基を表す。R5及びR6は、各々独立に、炭素数30以下の分岐アルキル基を表す。Xは、単結合、エステル基、炭素数30以下の脂肪族アルキル鎖、芳香族鎖、ポリエチレングリコール鎖、又はこれらを組み合わせてなるmn価の連結基を表す。m及びnは、各々独立に1以上3以下の整数を表す。前記A色材のうち少なくとも1種が、化学構造中に金属を含有する請求項1~請求項5のいずれか1項に記載の着色感光性組成物。前記A色材のうち少なくとも1種が、緑色顔料である請求項1~請求項6のいずれか1項に記載の着色感光性組成物。前記A色材として、C.I.ピグメントグリーン7、C.I.ピグメントグリーン36、及びC.I.ピグメントグリーン58の群から選ばれる少なくとも1種を含む請求項1~請求項7のいずれか1項に記載の着色感光性組成物。請求項1~請求項8のいずれか1項に記載の着色感光性組成物を基板上に付与して着色層を形成する工程と、前記着色層をパターン状に露光した後、未硬化部を現像液で現像除去して着色パターンを形成する工程と、を含むカラーフィルタの製造方法。請求項9に記載の製造方法により製造されたカラーフィルタ。請求項10に記載のカラーフィルタを具備してなる液晶表示装置。本発明は上述の問題に鑑みてなされたもので、その目的は、耐光性に優れた着色パターンの形成が可能なカラーフィルタ用の着色感光性組成物を提供することである。また、前述の着色感光性組成物を用いて、耐光性に優れ、色特性の良好なカラーフィルタを提供し、更にこのカラーフィルタの製造方法および液晶表示装置を提供することである。本発明者らは、上記課題を解決すべく鋭意検討した結果、フタロシアニン骨格を有する色材を用いた着色感光性組成物にラジカル捕捉能を有する重合性化合物を添加することにより、上記問題が著しく改善されることを見出し本発明に到達した。本発明はすなわち、以下の通りである。<1>Aフタロシアニン骨格を有する色材、B溶剤、C重合性モノマー、Dバインダー樹脂、E光重合開始剤、及びFラジカル捕捉能を有する重合性化合物、を含有する着色感光性組成物。<2>前記Fラジカル捕捉能を有する重合性化合物の含有量が、全固形分に対して0.1質量以上5.0質量以下である前記<1>に記載の着色感光性組成物。<3>前記Fラジカル捕捉能を有する重合性化合物が、アミン構造又はフェノール構造を有する前記<1>又は<2>に記載の着色感光性組成物。<4>前記Fラジカル捕捉能を有する重合性化合物が、重合性基としてアクリロイル基及びメタクリロイル基から選択される少なくとも1つを有する前記<1>~<3>のいずれか1項に記載の着色感光性組成物。<5>前記Fラジカル捕捉能を有する重合性化合物が、下記一般式1、5及び6から選択される少なくとも1つである前記<1>~<4>のいずれか1項に記載の着色感光性組成物。上記一般式1、5及び6において、R1、R2及びR3は各々独立に、水素原子、ハロゲン原子、カルボキシル基、スルホ基、シアノ基、ヒドロキシ基、炭素数10以下のアルキル基、炭素数10以下のアルコキシカルボニル基、炭素数10以下のアルキルスルホニルアミノカルボニル基、アリールスルホニルアミノカルボニル基、アルキルスルホニル基、アリールスルホニル基、炭素数10以下のアシルアミノスルホニル基、炭素数10以下のアルコキシ基、炭素数10以下のアルキルチオ基、炭素数10以下のアリールオキシ基、ニトロ基、アルコキシカルボニルオキシ基、アリールオキシカルボニルオキシ基、炭素数10以下のアシルオキシ基、炭素数10以下のアシル基、カルバモイル基、スルファモイル基、炭素数10以下のアリール基、置換アミノ基、置換ウレイド基、置換ホスホノ基、又は複素環基を表す。R4は、水素原子又は炭素数30以下のアルキル基を表す。R5及びR6は、各々独立に、炭素数30以下の分岐アルキル基を表す。Xは、単結合、エステル基、炭素数30以下の脂肪族アルキル鎖、芳香族鎖、ポリエチレングリコール鎖、又はこれらを組み合わせてなるmn価の連結基を表す。m及びnは、各々独立に1以上3以下の整数を表す。<6>前記A色材のうち少なくとも1種が、化学構造中に金属を含有する前記<1>~<5>のいずれか1項に記載の着色感光性組成物。<7>前記A色材のうち少なくとも1種が、緑色顔料である前記<1>~<6>のいずれか1項に記載の着色感光性組成物。<8>前記A色材として、C.I.ピグメントグリーン7、C.I.ピグメントグリーン36、及びC.I.ピグメントグリーン58の群から選ばれる少なくとも1種を含む前記<1>~<7>のいずれか1項に記載の着色感光性組成物。<9>前記<1>~<8>のいずれか1項に記載の着色感光性組成物を基板上に付与して着色層を形成する工程と、前記着色層をパターン状に露光した後、未硬化部を現像液で現像除去して着色パターンを形成する工程と、を含むカラーフィルタの製造方法。<10>前記<9>に記載の製造方法により製造されたカラーフィルタ。<11>前記<10>に記載のカラーフィルタを具備してなる液晶表示装置。本発明の着色感光性組成物を使用することにより、耐光性に優れた着色パターンが得られる。また、耐光性に優れ、色特性の良好なカラーフィルタ及び液晶表示装置が得られる。以下、本発明の着色感光性組成物、該着色感光性組成物を用いたカラーフィルタ、及び該カラーフィルタを用いた液晶表示装置について詳細に説明する。<着色感光性組成物>本発明の着色感光性組成物は少なくとも、Aフタロシアニン骨格を有する色材、B溶剤、C重合性モノマー、Dバインダー樹脂、E光重合開始剤、Fラジカル捕捉能を有する重合性化合物を含有した着色感光性組成物である。以下、本発明の着色感光性組成物を構成する成分について記述する。<Aフタロシアニン骨格を有する色材>本発明の着色感光性組成物では、色材としてフタロシアニン骨格を有する色材を用いるため、色純度やコントラストの高いカラーフィルタが得られる。フタロシアニン骨格を有する色材は、フタロシアニン環中に16個の水素原子を有しているため、これらの水素原子を、最大16個まで臭素原子及び/又は塩素原子で置換することができる。これらハロゲン原子は、全て同一であっても、それぞれ異なっていてもよい。ハロゲン原子の置換数としては、8以上16以下であることが好ましく、より好ましくは、10以上16以下の範囲である。前記A色材のうち少なくとも1種が緑色顔料であることが好ましく、フタロシアニン系緑色顔料は、8個以上の臭素原子で置換されることによって、黄味を帯びた明度の高い緑色を呈し、カラーフィルタの緑色画素部パターンへの使用に適するようになる。特に、臭素原子の置換数が10~16個であるものはより明度が高いため、本発明に好適に使用される。本発明では、特に輝度が高い色を得る観点から、前記A色材のうち少なくとも1種は化学構造中に金属を含有することが好ましく、中心部に金属を含有するフタロシアニン顔料を用いることが望ましい。中心金属としては、色材の安定性を保持できるものであれば特に限定されないが、銅、アルミニウム、チタン、コバルト、ニッケル、亜鉛、錫、鉛等が好ましく、さらに彩度の観点から、亜鉛を含有するものが好ましい。フタロシアニン顔料は、例えば、クロルスルホン酸法、ハロゲン化フタロニトリル法、溶融法等の様な公知の製造方法で製造できる。より具体的な製造方法については、特開2008-19383号公報、特開2007-320986号公報、特開2004-70342号公報等に詳細に記載されている。これらの中で、製造工程が簡単な特開2004-70342号公報に開示のハロゲン化亜鉛フタロシアニン顔料が、コストの観点で好ましい。また、安定性の点では、他の添加剤や、後工程の組み方にもよるが、特開2008-19383号公報に開示の結晶変換したハロゲン化亜鉛フタロシアニン顔料が好ましい。また特に、分散性の向上には、特開2007-320986号公報に開示の樹脂被覆したハロゲン化亜鉛フタロシアニン顔料が好ましい態様である。前記A色材の具体例としては、C.I.ピグメントグリーン7、C.I.ピグメントグリーン36、C.I.ピグメントグリーン58などが挙げられる。本発明のフタロシアニン顔料の平均一次粒子径は、10nm~100nmの範囲が好ましく、10nm~70nmの範囲がより好ましい。この範囲の平均一次粒子径のフタロシアニン系顔料を用いることにより、分散性安定性や着色力に優れ、かつ、輝度が高く、コントラストの高いカラーフィルタ用着色感光性組成物を得ることができる。なお、本発明における平均一次粒子径とは、透過型電子顕微鏡で視野内の粒子を撮影し、二次元画像上の、凝集体を構成するフタロシアニン顔料の一次粒子の100個につき、その長い方の径長径と短い方の径短径の平均値を各々求め、それを平均した値である。本発明のフタロシアニン顔料の一次粒子は、更に縦横のアスペクト比が1~3の範囲であると、各用途分野において粘度特性が向上し、流動性がより高くなる。アスペクト比を求めるには、前記した様な、一次粒子の平均粒子径を求める場合と同様に、透過型電子顕微鏡または走査型電子顕微鏡で視野内の粒子を撮影する。そして、二次元画像上の、凝集体を構成する一次粒子の100個につき長い方の径長径と、短い方の径短径の平均値を求め、これらの値を用いて算出する。平均一次粒子径が10nm~100nmの範囲であるフタロシアニン顔料を得るにあたっては、いずれの方法で微粒子化されたものでもよいが、容易に結晶成長を抑制でき、かつ平均一次粒子径の比較的小さい顔料粒子が得られる点で、ソルベントソルトミリング処理を採用するのが好ましい。このソルベントソルトミリングとは、フタロシアニン顔料と、無機塩と、有機溶剤とを混練摩砕することを意味する。粒子径の大きいフタロシアニン系顔料は乾式摩砕してからソルベントソルトミリングを行ってもよい。具体的には、フタロシアニン系顔料と、無機塩と、それを溶解しない有機溶剤とを混練機に仕込み、その中で混練摩砕を行う。この際の混練機としては、例えばニーダーやミックスマーラー等が使用できる。上記無機塩としては、水溶性無機塩が好適に使用でき、例えば塩化ナトリウム、塩化カリウム、硫酸ナトリウム等の無機塩を用いることが好ましい。また、平均粒子径0.5~50μmの無機塩を用いることがより好ましい。この様な無機塩は、通常の無機塩を微粉砕することにより容易に得られる。平均一次粒子径が10nm~100nmの範囲であるフタロシアニン顔料を得るに当たっては、ソルベントソルトミリングにおけるフタロシアニン顔料の使用量に対する無機塩使用量の比率を高くするのが好ましい。即ち当該無機塩の使用量は、質量換算でフタロシアニン顔料1部に対して5~20部とするのが好ましく、7~15部とするのがより好ましい。有機溶剤としては、結晶成長を抑制し得る有機溶剤を使用することが好ましく、このような有機溶剤としては水溶性有機溶剤が好適に使用でき、例えばジエチレングリコール、グリセリン、エチレングリコール、プロピレングリコール、液体ポリエチレングルコール、液体ポリプロピレングリコール、2-メトキシメトキシエタノール、2-ブトキシエタノール、2ーイソペンチルオキシエタノール、2-ヘキシルオキシエタノール、ジエチレングリコールモノメチルエーテル、ジエチレングルコールモノエチルエーテル、ジエチレングリコールモノブチルエーテル、トリエチレングリコール、トリエチレングリコールモノメチルエーテル、1-メトキシ-2-プロパノール、1-エトキシ-2-プロパノール、ジプロピレングリコール、ジプロピレングリコールモノメチルエーテル、ジプロピレングリコールモノメチルエーテル、ジプロピレングリコール等を用いることができる。この際の水溶性有機溶剤の使用量は、特に限定されるものではないが、質量換算でフタロシアニン顔料1部に対して0.01~5部、0.8~2部が好ましい。ソルベントソルトミリング時の温度は、30~150°Cが好ましく、80~100°Cがより好ましい。ソルベントソルトミリングの時間は、5~20時間が好ましく、8~18時間がより好ましい。こうして、フタロシアニン顔料、無機塩、および有機溶剤を主成分として含む混合物が得られるが、この混合物から有機溶剤と無機塩を除去し、必要に応じてフタロシアニン顔料を主体とする固形物を洗浄、濾過、乾燥、粉砕等をすることにより、微細なフタロシアニン顔料の粉体を得ることができる。洗浄としては、水洗、湯洗のいずれも採用できる。洗浄回数は、1~5回の範囲で繰り返すこともできる。水溶性無機塩及び水溶性有機溶剤を用いた前記混合物の場合は、水洗することで容易に有機溶剤と無機塩を除去することができる。上記した濾別、洗浄後の乾燥としては、例えば、乾燥機に設置した加熱源による80~120°Cの加熱等により、顔料の脱水及び/又は脱溶剤をする回分式あるいは連続式の乾燥等が挙げられ、乾燥機としては一般に箱型乾燥機、バンド乾燥機、スプレードライアー等がある。また、乾燥後の粉砕は、比表面積を大きくしたり、一次粒子の平均粒子径を小さくしたりするための操作ではなく、例えば箱型乾燥機、バンド乾燥機を用いた乾燥の場合の様に顔料がランプ状等のとなった際に顔料を解して粉体化するために行うものであり、例えば、乳鉢、ハンマーミル、ディスクミル、ピンミル、ジェットミル等による粉砕等が挙げられる。本発明のAフタロシアニン骨格を有する色剤は、例えば上述の方法によって得ることができるが、一般に流通する顔料あるいは顔料分散液の製品を用いることも可能である。このようにして得られたAフタロシアニン骨格を有する色剤は、一次粒子の凝集力が弱く、より解れやすい性質を持つため、カバーリングパワーが大きくなり、高コントラストの着色皮膜の作製が容易になる。本発明において、これらのフタロシアニン顔料は、単独で使用してもよいが、複数種を併用してもよい。また併用する場合には、臭素化率乃至は塩素化率の異なる他のハロゲン化フタロシアニン顔料や、中心金属が互いに異なる臭素化フタロシアニンなどと混合して用いることができる。臭素化率及び塩素化率を変えることや、中心金属を変えることにより顔料としての色調が変わり、再現できる色相のバリエーションが増えることが期待される。本発明の着色感光性組成物においては、Aフタロシアニン骨格を有する色材に、他の色材を組み合わせて、着色感光性組成物の色相を調整し、透過率を大きくすることができる。たとえば、緑色画素形成のために、フタロシアニン緑色顔料に対し、黄色顔料や橙色顔料を併用してもよい。黄色顔料の例としては、ジスアゾ系黄色顔料、イソインドリン系黄色顔料、キノフタロン系黄色顔料、ベンズイミダゾロン系黄色顔料、ニッケルアゾ系黄色顔料などの黄色顔料の他に、ジケトピロロピロール系橙色顔料、ぺリノン系橙色顔料などの橙色顔料も必要によって使用可能である。具体例を挙げると、C.I.PigmentYellow1、1:1、2、3、4、5、6、10、11、12、13、14、15、16、17、18、20、24、31、32、34、35、35:1、36、36:1、37、37:1、40、42、43、53、55、60、61、62、63、65、73、74、77、81、83、86、93、94、95、97、98、100、101、104、106、108、109、110、113、114、115、116、117、118、119、120、123、125、126、127、128、129、137、138、139、147、148、150、151、152、153、154、155、156、161、162、164、166、167、168、169、170、171、172、173、174、175、176、177、179、180、181、182、185、187、188、193、194、199、213、214、およびC.I.PigmentOrange2、5、13、16、17:1、31、34、36、38、43、46、48、49、51、52、55、59、60、61、62、64、71、73、などである。これらのうち好ましくは、C.I.PigmentYellow20、24、31、53、83、86、93、94、109、110、117、125、137、138、139、147、148、150、153、154、166、173、180、185などであり、さらに好ましくは、C.I.PigmentYellow150、C.I.PigmentYellow185、C.I.PigmentYellow138、C.I.PigmentYellow139である。特にC.I.PigmentYellow150、C.I.PigmentYellow138、C.I.PigmentYellow139を用いると、透過率が高く、コントラストが高いので好ましい。また、青色画素形成のためには、フタロシアニン青色顔料に対し、紫色顔料を併用してもよい。紫色顔料の例としては、キナクリドン系紫色顔料、オキサジン系紫色顔料、アントラキノン系紫色顔料、インジゴイド系紫色顔料、キサンテン系紫色顔料などがある。具体例としては、C.I.PigmentViolet1、19、23、29、32、36、38があり、特にC.I.PigmentViolet23は透過率が高く、コントラストが高いので好ましい。これらの顔料の平均一次粒子径は、10nm~40nmの範囲であることが、透過率が高く、コントラストが高いので好ましい。より好ましくは10nm~30nmの範囲である。平均一次粒子径を小さく、微細にするためにはフタロシアニンと同様にソルトミリング法が有効であり、フタロシアニン顔料と一緒にソルトミリングしてもよいし、別個にソルトミリングしてもよい。平均一次粒子径は、SEMあるいはTEMで観察し、粒子が凝集していない部分で粒子サイズを100個計測し、平均値を算出することによって求める。本発明の着色感光性組成物において、フタロシアニン顔料を含む顔料の総量は、本発明の着色感光性組成物中のB溶剤を除いた総量以下、この着色感光性組成物中のB溶剤を除いた総量を全固形分と称する。に対して質量換算で5~60であることが好ましく、10~50であることがより好ましく、最適には15~45である。添加量をこの範囲で用いることにより、色特性に優れ、コントラストが高く、輝度の高いカラーフィルタを得ることができる。<顔料分散組成物>本発明の着色感光性組成物の調整に当たって、予めAフタロシアニン骨格を有する顔料、および他の色材を一緒にあるいは別個に分散して、顔料分散組成物としておくことが好ましい態様である。顔料分散組成物は、前記顔料と溶剤とを分散させたものであるが、必要によって分散剤、樹脂等を添加して用いる。さらに顔料誘導体など、必要に応じて更に他の成分を用いて構成することができる。-顔料分散組成物の調製-本発明の顔料分散組成物の調製態様は、特に制限されないが、例えば、顔料と顔料分散剤と溶剤とを、縦型もしくは横型のサンドグラインダー、ピンミル、スリットミル、超音波分散機等を用いて、0.01~1mmの粒径のガラス、ジルコニア等でできたビーズで微分散処理を行なうことにより得ることができる。ビーズ分散を行なう前に、二本ロール、三本ロール、ボールミル、トロンミル、ディスパー、ニーダー、コニーダー、ホモジナイザー、ブレンダー、単軸もしくは2軸の押出機等を用いて、強い剪断力を与えながら混練分散処理を行なうことも可能である。なお、混練、分散についての詳細は、T.C.Patton著PaintFlowandPigmentDispersion1964年JohnWileyandSons社刊等に記載されている。-顔料濃度-顔料の顔料分散組成物中における含有量としては、該組成物の全固形分質量に対して、10~60質量が好ましく、15~50質量がより好ましい。顔料の含有量が前記範囲内であると、色濃度が充分で優れた色特性を確保するのに有効である。-分散剤-顔料分散組成物は、分散剤の少なくとも1種を含有することが好ましい。この分散剤の含有により、顔料の分散性を向上させることができる。分散剤としては、例えば、公知の顔料分散剤や界面活性剤を適宜選択して用いることができる。具体的には、多くの種類の化合物を使用可能であり、例えば、オルガノシロキサンポリマーKP341信越化学工業株製、メタアクリル酸系共重合体ポリフローNo.75、No.90、No.95共栄社化学工業株製、W001裕商株社製等のカチオン系界面活性剤;ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステル等のノニオン系界面活性剤;W004、W005、W017裕商株社製等のアニオン系界面活性剤;カルボキシベタイン構造、アミドベタイン構造、スルホベタイン構造、ヒドロキシベタイン構造等を有する両性界面活性剤;メガファックF171、F172,F173大日本インキ化学工業製等のフッ素系界面活性剤;EFKA-46、EFKA-47、EFKA-47EA、EFKAポリマー100、EFKAポリマー400、EFKAポリマー401、EFKAポリマー450いずれもBASFジャパン株式会社旧チバスペシャルテイケミカル製、ディスパースエイド6、ディスパースエイド8、ディスパースエイド15、ディスパースエイド9100いずれもサンノプコ社製等の高分子分散剤;ソルスパース3000、5000、9000、12000、13240、13940、17000、24000、26000、28000などの各種ソルスパース分散剤日本ルーブリゾール株社製;アデカプルロニックL31,F38,L42,L44,L61,L64,F68,L72,P95,F77、P84、F87、P94,L101,P103,F108、L121、P-123旭電化株製及びイソネットS-20三洋化成株製、Disperbyk101,103,106,108,109,111,112,116,130,140,142,162,163,164,166,167,170,171,174,176,180,182,2000,2001,2050,2150ビックケミー株社製が挙げられる。その他、アクリル系共重合体、分子末端もしくは側鎖にN,N-ジ置換アミノ基や酸性基当の極性基を有するオリゴマーもしくはポリマー、3級アミンで変性されたポリウレタン樹脂、特開2009-52010号公報に記載されたAB型、ABA型ブロック共重合体等が挙げられる。分散剤の顔料分散組成物中における含有量としては、顔料の合計質量に対して、1~100質量が好ましく、3~70質量がより好ましい。-顔料誘導体-顔料分散組成物は、必要に応じて、顔料誘導体が添加される。分散剤と親和性を有する部分、あるいは極性基を導入した顔料誘導体を顔料表面に吸着させ、これを分散剤の吸着点として用いることで、顔料を微細な粒子として着色感光性組成物中に分散させ、その再凝集を防止することができ、コントラストが高く、透明性に優れたカラーフィルタを構成するのに有効である。顔料誘導体は、具体的には有機顔料を母体骨格とし、側鎖に酸性基や塩基性基、芳香族基を置換基として導入した化合物である。有機顔料は、具体的には、キナクリドン系顔料、フタロシアニン系顔料、アゾ系顔料、キノフタロン系顔料、イソインドリン系顔料、イソインドリノン系顔料、キノリン顔料、ジケトピロロピロール顔料、ベンゾイミダゾロン顔料等が挙げられる。一般に、色素と呼ばれていないナフタレン系、アントラキノン系、トリアジン系、キノリン系等の淡黄色の芳香族多環化合物も含まれる。色素誘導体としては、特開平11-49974号公報、特開平11-189732号公報、特開平10-245501号公報、特開2006-265528号公報、特開平8-295810号公報、特開平11-199796号公報、特開2005-234478号公報、特開2003-240938号公報、特開2001-356210号公報等に記載されているものを使用できる。顔料誘導体の顔料分散組成物中における含有量としては、顔料の質量に対して、1~30質量が好ましく、3~20質量がより好ましい。顔料誘導体の含有量がこの範囲内であると、顔料分散組成物の粘度を低く抑えながらも、分散を良好に行なえると共に、分散後の分散安定性を向上させることができる。これにより、透過率が高く優れた色特性を有する着色感光性組成物が得られることから、該着色感光性組成物を、例えば、カラーフィルタの作製用途に適用した場合においては、良好な色特性を有し、コントラストの高いカラーフィルタを得ることができる。また、更に、顔料分散組成物には後述するアルカリ可溶性樹脂等の高分子化合物等を添加することも可能である。アルカリ可溶性樹脂に含まれる酸基等の極性基は顔料の分散にも有効と考えられ、顔料分散液の分散安定性に有効であることが多い。-溶剤-顔料分散組成物における溶剤としては、一般の顔料分散性組成物に用いられる有機溶剤であれば特に限定されない。例えば、1-メトキシ-2-プロピルアセテート、1-メトキシ-2-プロパノール、エチレングリコールモノメチルエーテル、ジエチレングリコールモノメチルエーテル、酢酸エチル、酢酸ブチル、乳酸エチル、アセトン、メチルエチルケトン、メチルイソブチルケトン、シクロヘキサノン、n-プロパノール、2-プロパノール、n-ブタノール、シクロヘキサノール、エチレングリコール、ジエチレングリコール、トルエン、キシレンなどの溶剤を挙げることができ、融点や粘度、顔料の分散性を調整するためにこれらのうち複数を併用することも可能である。顔料分散組成物における溶剤の含有量は、顔料分散組成物の用途などに応じて適宜選択される。顔料分散組成物が後述する着色感光性組成物の調製に用いられる場合には、取り扱い性の観点から、顔料及び顔料分散剤を含む固形分濃度顔料分散組成物のうち、溶剤を除いた総量を固形分とするが5~50質量となるように含有することができる。本発明の着色感光性組成物中における顔料分散組成物の含有量としては、着色感光性組成物の全固形分質量に対して、顔料の含有量が5~70質量の範囲となる量が好ましく、15~60質量の範囲となる量がより好ましい。顔料分散組成物の含有量が前記範囲内であると、色濃度が充分で優れた色特性を確保するのに有効である。<B溶剤>本発明の着色感光性組成物は、一般に上記成分と共に溶剤を用いて好適に調製することができる。溶剤としては、エステル類、例えば酢酸エチル、酢酸-n-ブチル、酢酸イソブチル、ギ酸アミル、酢酸イソアミル、酢酸イソブチル、プロピオン酸ブチル、酪酸イソプロピル、酪酸エチル、酪酸ブチル、アルキルエステル類、乳酸メチル、乳酸エチル、オキシ酢酸メチル、オキシ酢酸エチル、オキシ酢酸ブチル、メトキシ酢酸メチル、メトキシ酢酸エチル、メトキシ酢酸ブチル、エトキシ酢酸メチル、エトキシ酢酸エチル、並びに、3-オキシプロピオン酸メチル及び3-オキシプロピオン酸エチルなどの3-オキシプロピオン酸アルキルエステル類例えば、3-メトキシプロピオン酸メチル、3-メトキシプロピオン酸エチル、3-エトキシプロピオン酸メチル、3-エトキシプロピオン酸エチル、並びに、2-オキシプロピオン酸メチル、2-オキシプロピオン酸エチル、及び2-オキシプロピオン酸プロピルなどの2-オキシプロピオン酸アルキルエステル類例えば、2-メトキシプロピオン酸メチル、2-メトキシプロピオン酸エチル、2-メトキシプロピオン酸プロピル、2-エトキシプロピオン酸メチル、2-エトキシプロピオン酸エチル、2-オキシ-2-メチルプロピオン酸メチル、2-オキシ-2-メチルプロピオン酸エチル、2-メトキシ-2-メチルプロピオン酸メチル、2-エトキシ-2-メチルプロピオン酸エチル、並びに、ピルビン酸メチル、ピルビン酸エチル、ピルビン酸プロピル、アセト酢酸メチル、アセト酢酸エチル、2-オキソブタン酸メチル、2-オキソブタン酸エチル等;エーテル類、例えばジエチレングリコールジメチルエーテル、テトラヒドロフラン、エチレングリコールモノメチルエーテル、エチレングリコールモノエチルエーテル、メチルセロソルブアセテート、エチルセロソルブアセテート、ジエチレングリコールモノメチルエーテル、ジエチレングリコールモノエチルエーテル、ジエチレングリコールモノブチルエーテル、プロピレングリコールモノメチルエーテルアセテート、プロピレングリコールモノエチルエーテルアセテート、プロピレングリコールプロピルエーテルアセテート等;ケトン類、例えばメチルエチルケトン、シクロヘキサノン、2-ヘプタノン、3-ヘプタノン等;芳香族炭化水素類、例えばトルエン、キシレン;等が挙げられる。これらのうち、3-エトキシプロピオン酸メチル、3-エトキシプロピオン酸エチル、エチルセロソルブアセテート、乳酸エチル、ジエチレングリコールジメチルエーテル、酢酸ブチル、3-メトキシプロピオン酸メチル、2-ヘプタノン、シクロヘキサノン、エチルカルビトールアセテート、ブチルカルビトールアセテート、プロピレングリコールモノメチルエーテルアセテート等が好適である。溶剤は、単独で用いてもよいし、2種以上を組み合わせて用いてもよい。<C重合性モノマー>本発明では、着色感光性組成物の硬化成分として、重合性モノマーを用いる。本発明の重合性モノマーは、重合可能であれば特に制限はく、エチレン性二重結合を少なくとも1つ有する低分子化合物、二量体、三量体、オリゴマー等の付加重合可能な化合物を好適に使用することができる。エチレン性化合物としては、例えば、不飽和カルボン酸、不飽和カルボン酸とモノヒドロキシ化合物とのエステル、脂肪族ポリヒドロキシ化合物と不飽和カルボン酸のエステル、芳香族ポリヒドロキシ化合物と不飽和カルボン酸とのエステル、不飽和カルボン酸と多価カルボン酸および前述の脂肪酸ポリヒドロキシ化合物、芳香族ポリヒドロキシ化合物等の多価ヒドロキシ化合物とのエステル化反応により得られるエステル、ポリイソシアナート化合物とメタアクリロイル含有ヒドロキシ化合物とを反応させたウレタン骨格を有するエチレン性化合物等が挙げられる。具体的な重合性化合物を、以下に示すように、1分子中の重合性基の数で分類することができるが、これに限定されるものではない。[一分子中に一個の重合性基を有する化合物]ヘキシルメタアクリレート、2-エチルヘキシルメタアクリレート、ステアリルメタアクリレート、シクロヘキシルメタアクリレート、4-n-ブチルシクロヘキシルメタアクリレート、ボルニルメタアクリレート、イソボルニルメタアクリレート、ベンジルメタアクリレート、2-エチヘキシルジグリコールメタアクリレート、ブトキシエチルメタアクリレート、2-クロロエチルメタアクリレート、シアノエチルメタアクリレート、3-メトキシブチルメタアクリレート、2-2-メトキシエトキシエチルメタアクリレート、2,2,2-テトラフルオロエチルメタアクリレート、1H,1H,2H,2Hパーフルオロデシルメタアクリレート、フェニルメタアクリレート、2,4,5-テトラメチルフェニルメタアクリレート、4-クロロフェニルメタアクリレート、フェノキシメチルメタアクリレート、グリシジルメタアクリレート、グリシジロキシブチルメタアクリレート、グリシジロキシエチルメタアクリレート、2-ヒドロキシエチルメタアクリレート、3-ヒドロキシプロピルメタアクリレート、2-ヒドロキシプロピルメタアクリレート、2-ヒドロキシブチルメタアクリレート、4-ヒドロキシブチルメタアクリレート、3-ヒドロキシプロピルメタアクリレート、ポリエチレンオキシドモノメチルエーテルメタアクリレート、オリゴエチレンオキシドモノメチルエーテルメタアクリレート、ポリエチレンオキシドメタアクリレート、オリゴエチレンオキシドメタアクリレート、2-ヒドロキシ-3-フェノキシプロピルメタアクリレート、EO変性フェノールメタアクリレート、EO変性クレゾールメタアクリレート、EO変性ノニルフェノールメタアクリレート、PO変性ノニルフェノールメタアクリレート、EO変性-2-エチルヘキシルメタアクリレートなどが挙げられる。[一分子中に二個の重合性基を有する化合物]重合性基として同一分子内に2個のメタアクリロイル基を有する化合物としては、、エチレングリコールジメタアクリレート、ジエチレングリコールジメタアクリレート、トリエチレングリコールジメタアクリレート、ポリエチレングリコールジメタアクリレート、1,3-ブチレングリコールジメタアクリレート、1,4-ブタンジオールジメタアクリレート、1,6-ヘキサンジオールジメタアクリレート、ネオペンチルグリコールジメタアクリレート、プロピレングリコールジメタアクリレート、ジプロピレングリコールジメタアクリレート、トリプロピレングリコールジメタアクリレート、ポリプロピレングリコールジメタアクリレート、2-ヒドロキシ-1,3-ジアクリロキシプロパン、2,2-ビス[4-アクリロキシエトキシフェニル]プロパン、2,2-ビス[4-アクリロキシジエトキシフェニル]プロパン、ビスフェノールAのビスアクリロイロキシエチルエーテル、ビスフェノールA型エポキシ樹脂のメタアクリル酸変性物、3-メチルペンタンジオールジメタアクリレート、2-ヒドロキシ-3-アクリロイロキシプロピルメタクリレート、ジメチロール-トリシクロデカンジメタアクリレートなどが挙げられ、好ましくはジメチロール-トリシクロデカンジメタアクリレート、ネオペンチルグリコールジメタアクリレート、エトキシ化ビスフェノールAジメタアクリレート、ビスフェノールA型エポキシ樹脂のメタアクリル酸変性物などが挙げられる。[一分子中に三個の重合性基を有する化合物]例えば、トリメチロールプロパントリメタアクリレート、トリメチロールエタントリメタアクリレート、トリメチロールプロパンのアルキレンオキサイド変性トリメタアクリレート、ペンタエリスリトールトリメタアクリレート、ジペンタエリスリトールトリメタアクリレート、トリメチロールプロパントリメタアクリロイルオキシプロピルエーテル、イソシアヌル酸アルキレンオキサイド変性トリメタアクリレート、プロピオン酸ジペンタエリスリトールトリメタアクリレート、トリメタアクリロイルオキシエチルイソシアヌレート、ヒドロキシピバルアルデヒド変性ジメチロールプロパントリメタアクリレート、ソルビトールトリメタアクリレート、プロポキシ化トリメチロールプロパントリメタアクリレート、エトキシ化グリセリントリアクリレート等を挙げることができる。[一分子中に四個以上の重合性基を有する化合物]1分子中に重合性基を4個以上有する化合物としては、例えば、ペンタエリスリトールテトラメタアクリレート、ソルビトールテトラメタアクリレート、ジトリメチロールプロパンテトラメタアクリレート、プロピオン酸ジペンタエリスリトールテトラメタアクリレート、エトキシ化ペンタエリスリトールテトラメタアクリレート、ジペンタエリスリトールペンタメタアクリレート、ジペンタエリスリトールヘキサメタアクリレート、ソルビトールペンタメタアクリレート、ソルビトールヘキサメタアクリレート、フォスファゼンのアルキレンオキサイド変性ヘキサメタアクリレート、カプトラクトン変性ジペンタエリスリトールヘキサメタアクリレート、共栄社化学株製のUA-306H、UA-306T、UA-306I等のウレタンアクリレートが挙げられる。重合性モノマーの好ましい配合量は、本発明の着色感光性組成物の全固形分を100質量とした場合、5~80質量、好ましくは10~60質量、更に好ましくは15~50質量の範囲である。これらの中で、後工程で、溶剤耐性や、ITOスパッタ適性を好適に保つという観点で、同一分子内に2個以上のメタアクリロイル基を有するメタアクリレートモノマーが好ましく、3個以上の重合性基を有するものがより好ましい。特に4個以上の重合性基を有するものは有利であり、例えば、ジペンタエリスリトールペンタアクリレート、ジペンタエリスリトールヘキサアクリレート、あるいはそれらの混合物質量換算の混合比率は、ジペンタエリスリトールペンタアクリレート:ジペンタエリスリトールヘキサアクリレート=2~4:8~6が溶剤耐性やITOスパッタ適性の観点で好適に使用される。さらに、現像ラチチュードの観点からは、同一分子内に1~3個の親水性基を有するものが有利であり、特に分子内に水酸基やカルボキシル基を有する化合物は現像性向上に寄与が大きい。この観点から、アクリレートモノマーの末端にカルボキシル基等の酸基を有する化合物が好ましい。具体的には、アクリル酸、メタクリル酸、マレイン酸などの不飽和カルボン酸や、多官能アクリレート化合物の末端にカルボキシル基等の酸基を導入した酸基変性化合物例えば東亜合成株製アロニックスM-510、同アロニックスM-520、同アロニックスTO―2349等が挙げられ、特にアロニックスM-520、アロニックスTO―2349が好適に用いられる。耐溶剤性やITOスパッタ適性と現像ラチチュードを両立させるためには、3個以上の重合性基と酸基を同一分子内に含有する化合物を使用することのほか、1分子中に3個以上の重合性基を有する化合物と酸基を含有する化合物を併用して使用することも可能である。併用して用いる場合、重合性化合物を100質量部としたとき、酸基を含有する化合物が1~50質量の範囲で使用され、1~40質量の範囲が好ましく、5~20質量の範囲が更に好ましい。<Dバインダー樹脂>本発明のDバインダー樹脂としては溶剤に可溶な高分子化合物であれば、いずれでも使用できるが、好ましいバインダー樹脂としては、フォトリソ法によるアルカリ現像性を考えるとアルカリ可溶性樹脂が好ましい。アルカリ可溶性樹脂は顔料分散組成物の調整の段階で含有することも可能であり、顔料分散組成物調整および着色感光性組成物の調整の両方の段階で分割して添加することも可能である。アルカリ可溶性樹脂としては、線状有機高分子重合体であって、その中に、少なくとも1つのアルカリ可溶性基例えばカルボキシル基、リン酸基、スルホン酸基などを有するアルカリ可溶性高分子であり、更に好ましくは、有機溶剤に可溶で弱アルカリ水溶液により現像可能なものが好ましい。アルカリ可溶性樹脂の製造には、例えば公知のラジカル重合法による方法を適用することができる。ラジカル重合法でアルカリ可溶性樹脂を製造する際の温度、圧力、ラジカル開始剤の種類及びその量、溶媒の種類等々の重合条件は、当業者において容易に設定可能であり、実験的に条件を定めるようにすることもできる。上記の線状有機高分子重合体としては、側鎖にカルボン酸を有するポリマーが好ましい。例えば、特開昭59-44615号、特公昭54-34327号、特公昭58-12577号、特公昭54-25957号、特開昭59-53836号、特開昭59-71048号の各公報に記載されているような、メタクリル酸共重合体、アクリル酸共重合体、イタコン酸共重合体、クロトン酸共重合体、マレイン酸共重合体、部分エステル化マレイン酸共重合体等、並びに側鎖にカルボン酸を有する酸性セルロース誘導体、水酸基を有するポリマーに酸無水物を付加させたもの等が挙げられ、さらに側鎖にメタアクリロイル基を有する高分子重合体も好ましいものとして挙げられる。これらの中では特に、ベンジルメタアクリレート/メタアクリル酸共重合体やベンジルメタアクリレート/メタアクリル酸/他のモノマーからなる多元共重合体が好適である。このほか、メタクリル酸2-ヒドロキシエチルを共重合したもの等も有用なものとして挙げられる。該ポリマーは任意の量で混合して用いることができる。上記以外に、特開平7-140654号公報に記載の、2-ヒドロキシプロピルメタアクリレート/ポリスチレンマクロモノマー/ベンジルメタクリレート/メタクリル酸共重合体、2-ヒドロキシ-3-フェノキシプロピルアクリレート/ポリメチルメタクリレートマクロモノマー/ベンジルメタクリレート/メタクリル酸共重合体、2-ヒドロキシエチルメタクリレート/ポリスチレンマクロモノマー/メチルメタクリレート/メタクリル酸共重合体、2-ヒドロキシエチルメタクリレート/ポリスチレンマクロモノマー/ベンジルメタクリレート/メタクリル酸共重合体などが挙げられる。その他のアルカリ可溶のバインダー樹脂としては、特開平7-207211号公報、特開平8-259876号公報、特開平10-300922号公報、特開平11-140144号公報、特開平11-174224号公報、特開2000-56118号、特開2003-233179号、特開2009-52020号公報等に記載の公知の高分子化合物を使用することができる。アルカリ可溶性樹脂の具体的な構成単位については、特にメタアクリル酸と、これと共重合可能な他の単量体との共重合体が、簡便に入手でき、アルカリ溶解性等の調整が容易なことから、好適に使用されている。前記メタアクリル酸と共重合可能な他の単量体としては、メタアクリル酸アルキル、メタアクリル酸アリール、ビニル化合物などが挙げられる。ここで、アルキル基及びアリール基の水素原子は、置換基で置換されていてもよい。前記アルキルメタアクリレート及びアリールメタアクリレートの具体例としては、メチルメタアクリレート、エチルメタアクリレート、プロピルメタアクリレート、ブチルメタアクリレート、イソブチルメタアクリレート、ペンチルメタアクリレート、ヘキシルメタアクリレート、オクチルメタアクリレート、フェニルメタアクリレート、ベンジルアクリレート、トリルアクリレート、ナフチルアクリレート、シクロヘキシルアクリレート等を挙げることができる。前記ビニル化合物としては、例えば、スチレン、α-メチルスチレン、ビニルトルエン、グリシジルメタアクリレート、アクリロニトリル、ビニルアセテート、N-ビニルピロリドン、テトラヒドロフルフリルメタアクリレート、ポリスチレンマクロモノマー、ポリメチルメタクリレートマクロモノマー、CH2=CR31R32ここで、R31は水素原子又は炭素数1~5のアルキル基を表し、R32は炭素数6~10の芳香族炭化水素環を表す。、CH2=CR31COOR33ここで、R31は水素原子又は炭素数1~5のアルキル基を表し、R33は炭素数1~8のアルキル基又は炭素数6~12のアラルキル基を表す。、等を挙げることができる。これら共重合可能な他の単量体は、1種単独であるいは2種以上を組み合わせて用いることができる。好ましい共重合可能な他の単量体は、CH2=CR31R32、CH2=CR31COOR33、フェニルメタアクリレート、ベンジルメタアクリレート及びスチレンから選択される少なくとも1種であり、特に好ましくは、CH2=CR31R32及び/又はCH2=CR31COOR33である。これらの、R31、R32及びR33はそれぞれ前記したのと同義である。本発明において、Dバインダー樹脂は、単一化合物で用いても複数の化合物を併用してもよい。着色感光性組成物中におけるアルカリ可溶性樹脂等のバインダー樹脂の含有量としては、該組成物の全固形分に対して、1~20質量が好ましく、より好ましくは2~15質量であり、特に好ましくは3~12質量である。また、C重合性モノマー/Dバインダー樹脂の配合は質量比で0.1~10の範囲が好ましく、0.4~8の範囲がより好ましく、0.5~5の範囲がさらに好ましい。<E光重合開始剤>本発明におけるE光重合開始剤は、光照射によって重合を開始する能力のある公知の化合物であれば限定なく広く用いることができる。一般に用いられる公知の光重合開始剤としては、例えば、カンファーキノン、ベンゾフェノン、ベンゾフェノン誘導体、アシルホスフィン、アシルホスフィン誘導体、アセトフェノン、アセトフェノン誘導体、例えば、α-ヒドロキシシクロアルキルフェニルケトン類又は2-ヒドロキシ-2-メチル-1-フェニル-プロパノン、ジアルコキシアセトフェノン類、α-ヒドロキシ-又は4-アロイル-1,3-ジオキソラン類、ベンゾインアルキルエーテル類及びベンジルケタール類、例えば、ベンジルジメチルケタール、グリオキサル酸フェニル及びその誘導体、二量体グリオキサル酸フェニル、ペルエステル類、例えば、ベンゾフェノンテトラカルボン酸ペルエステル類例えば、EP1126,541に記載されるもの、ハロメチルトリアジン類、例えば、2-2-4-メトキシ-フェニル-ビニル-4,6-ビス-トリクロロメチル1,3,5トリアジン、2-4-メトキシ-フェニル-4,6-ビス-トリクロロメチル1,3,5トリアジン、2-3,4-ジメトキシ-フェニル-4,6-ビス-トリクロロメチル1,3,5トリアジン、2-メチル-4,6-ビス-トリクロロメチル1,3,5トリアジン、ヘキサアリールビスイミダゾール/共同開始剤系、例えば、2-メルカプトベンゾチアゾールと組み合わせたオルト-クロロヘキサフェニル-ビスイミダゾール;フェロセニウム化合物又はチタノセン類titanocenes、例えば、ジシクロペンタジエニル-ビス2,6-ジフルオロ-3-ピロロ-フェニルチタン;例えば、GB2,339,571に記載されるようなO-アシルオキシムエステル化合物との混合物を使用することもできる。共同開始剤として、ホウ酸化合物を使用することもできる。本発明の組成物における光重合開始剤の含有量は、全固形分の、0.05~30質量程度が好ましく、0.1~20質量であることがさらに好ましく、0.2~10質量であることがより好ましい。本発明の着色感光性組成物は、共増感剤を含有することも好ましい。本発明において共増感剤は、増感色素や開始剤の活性放射線に対する感度を一層向上させる、あるいは酸素による光重合性化合物の重合阻害を抑制する等の作用を有する。この様な共増感剤の例としては、例えばM.R.Sanderら著JournalofPolymerSociety第10巻3173頁1972、特公昭44-20189号公報、特開昭51-82102号公報、特開昭52-134692号公報、特開昭59-138205号公報、特開昭60-84305号公報、特開昭62-18537号公報、特開昭64-33104号公報、ResearchDisclosure33825号記載の化合物等が挙げられ、具体的には、トリエタノールアミン、p-ジメチルアミノ安息香酸エチルエステル、p-ホルミルジメチルアニリン、p-メチルチオジメチルアニリン等が挙げられる。共増感剤の別の例としてはチオール及びスルフィド類、例えば、特開昭53-702号公報、特公昭55-500806号公報、特開平5-142772号公報記載のチオール化合物、特開昭56-75643号公報のジスルフィド化合物等が挙げられ、具体的には、2-メルカプトベンゾチアゾール、2-メルカプトベンゾオキサゾール、2-メルカプトベンゾイミダゾール、2-メルカプト-43H-キナゾリン、β-メルカプトナフタレン等が挙げられる。また別の例としては、アミノ酸化合物例、N-フェニルグリシン等、特公昭48-42965号公報記載の有機金属化合物例、トリブチル錫アセテート等、特公昭55-34414号公報記載の水素供与体、特開平6-308727号公報記載のイオウ化合物例、トリチアン等等が挙げられる。共増感剤の含有量は、重合成長速度と連鎖移動のバランスによる硬化速度の向上の観点から、感光性組成物の全固形分の質量に対し、0.1~30質量の範囲が好ましく、1~25質量の範囲がより好ましく、0.5~20質量の範囲が更に好ましい。<Fラジカル捕捉能を有する重合性化合物>本発明の着色感光性組成物には、Fラジカル捕捉能を有する重合性化合物以下添加剤と称する場合がある。を含む。本発明の着色感光性組成物は後述するとおり、カラーフィルタ用着色パターンの形成プロセスにおいて、100~250°Cの温度で加熱処理ポストベークが施される。一般的にラジカル捕捉能を有する添加剤としては数多くの化合物が報告されているが、加熱処理後にラジカル捕捉能が失活しないことが求められる。重合性化合物は熱によって揮発あるいは分解しにくいことから特に耐熱性にすぐれており、本発明の態様において顕著な効果を発揮する。本発明の着色感光性組成物の特徴は、Fラジカル捕捉能を有する重合性化合物を使用した点にあり、このことによって、色剤の本来の透明度、色純度を損ねることなく、ITOスパッタ後の耐光性、かつ現像性耐溶剤性を両立することが可能となる。ラジカル捕捉能を有する重合性化合物による耐光性の改良効果は正確には解明されていないが、現在のところフタロシアニン系色材が光照射によって励起した際に生成する着色ラジカルが捕捉されることで、耐光性試験時の変色が抑制されると推察している。特にラジカル捕捉能を有する重合性化合物は、他の非重合性のラジカル捕捉剤と比較し、加熱による揮発分解が少なく、ポストベーク後の光照射において最も効果的にラジカルを捕捉するものと推定される。本発明の添加剤は、重合性部位とラジカル捕捉部位からなり、重合性部位とラジカル捕捉部位とは直接結合していても、両者を結合する連結部位が導入されていてもよい。二種類以上の添加剤を併用してもよい。以降、それぞれの部位について説明する。ラジカル捕捉部位は、光照射によるラジカル生成に伴う劣化を抑制する効果を発揮する。前記Fラジカル捕捉能を有する重合性化合物は、アミン構造又はフェノール構造を有する化合物であることが好ましく、一般に知られるものとして、ヒンダードアミン系、ヒンダードフェノール系、イオウ系、リン系の構造が挙げられる。このうちラジカル捕捉能の観点からヒンダードアミン構造あるいはヒンダードフェノール構造が望ましい。具体的には、ヒンダードアミン系としては1,2,2,6,6-ペンタメチル-4-ピペリジニル基、2,2,6,6-テトラメチル-4-ピペリジニル基、ヒンダードフェノール系としては3,5―t-ブチル-4-ヒドロキシフェニル基等である。ここで、ヒンダードとは、立体障害を意味する。立体障害によりラジカル捕捉部位の反応速度が低下し、高活性のラジカルのみを効率的に捕捉することが可能であることから、ラジカル捕捉剤として好適に用いられる。重合性部位は、ラジカル捕捉部位の揮発分解等を防ぐ効果を担う。本発明の添加物の重合性部位としては、熱あるいは光照射によって重合反応が進行する構造であれば、一般に知られる重合性基を特に制限無く用いることができる。具体的な重合基としては、メタアクリロイル基、メタアクリロイルオキシ基、メタアクリルアミド基、ビニル基、ビニルオキシ基、マレイミド基、エポキシ基、グリシジル基、等が挙げられる。これらの重合性基はさらに一部が置換されていてもよい。このうち、重合性基としてアクリロイル基及びメタクリロイル基から選択される少なくとも1つを有することが好ましく、重合性部位として具体的には、メタアクリロイル基、メタアクリロイルオキシ基が合成の簡便性の点で好ましい。連結部位は、一般の有機基であれば環状脂肪族基、鎖状脂肪族基、芳香族基等特に制限なく広く用いることができるが、特にアルキル基やポリエチレングリコール鎖が好ましい。前記有機基は分岐を有していてもよく、分岐を有する場合はそれぞれの末端に複数の重合性部位あるいはラジカル捕捉部位を有していてもよい。前記アルキル基としては、メチル基、エチル基、プロピル基、ブチル基、ペンチル基、ヘキシル基、オクチル基、2-エチルヘキシル基、デシル基、シクロヘキシル基、シクロペンチル基、ネオペンチル基、イソプロピル基、イソブチル基等が挙げられる。該アルキル基の炭素原子数としては、1~30が好ましく、1~10がより好ましい。ポリエチレングリコール鎖に関して好ましい炭素原子数の範囲は、アルキル基の場合と同様である。本発明におけるFラジカル捕捉能を有する重合性化合物の含有量は、着色感光性組成物の全固形分に対して、0.1~5.0質量程度が好ましく、0.2~4.0質量であることがさらに好ましく、0.5~2.0質量であることがより好ましい。0.1未満の添加量ではラジカル捕捉効果が充分に発揮されない場合があり、5.0を超えると露光に対する感度が減少し、カラーフィルタとして用いる際に所望のパターンを形成できなかったり、表面荒れやカケが発生したりする場合がある。以下、ヒンダードアミン型重合性化合物、およびヒンダードフェノール型重合性化合物について具体的に説明する。<ヒンダードアミン型重合性化合物>ヒンダードアミン型重合性化合物におけるラジカル捕捉部位としては、ラジカル捕捉能の観点からピペリジン、ピリジン、ピラジン、トリアジン、ピリミジン、ピロール、ピロリドン、ピロリジン、インドール、イミダゾール、トリアゾール、プリン、プテリン、又はピラゾールであることが好ましく、ピペリジン、ピロール、又はピロリジンであることがより好ましく、ピペリジンであることが更に好ましい。ヒンダードのピペリジンとして、ピペリジンの窒素原子に隣接する炭素原子2位、6位は水素原子を有していないことが好ましく、該水素原子はアルキル基に置換されていることが好ましい。ピペリジンの窒素原子は水素原子を有しているかアルキル基で置換されていることが好ましい。ピペリジンにおける重合性部位の置換位置は、3位又は4位であることが好ましく、4位であることがより好ましい。ヒンダードアミン型重合性化合物における重合性部位としては、メタアクリロイル基又はメタアクリロイルオキシ基が好ましく、メタアクリロイルオキシ基がより好ましい。ヒンダードアミン型重合性化合物において、ラジカル捕捉部位と重合性部位とは直接結合していても、上記連結部位で結合していてもよい。ヒンダードアミン型重合性化合物のうち、化合物の安定性および取り扱い容易性の観点から、下記一般式1の構造を有する化合物が好ましい。上記一般式1において、R1、R2及びR3は各々独立に、水素原子、ハロゲン原子、カルボキシル基、スルホ基、シアノ基、ヒドロキシ基、炭素数10以下のアルキル基、炭素数10以下のアルコキシカルボニル基、炭素数10以下のアルキルスルホニルアミノカルボニル基、アリールスルホニルアミノカルボニル基、アルキルスルホニル基、アリールスルホニル基、炭素数10以下のアシルアミノスルホニル基、炭素数10以下のアルコキシ基、炭素数10以下のアルキルチオ基、炭素数10以下のアリールオキシ基、ニトロ基、アルコキシカルボニルオキシ基、アリールオキシカルボニルオキシ基、炭素数10以下のアシル基、炭素数10以下のアシルオキシ基、カルバモイル基、スルファモイル基、炭素数10以下のアリール基、置換アミノ基、置換ウレイド基、置換ホスホノ基、又は複素環基を表す。R4は、水素原子又は炭素数30以下のアルキル基を表す。Xは、単結合、エステル基、炭素数30以下の脂肪族アルキル鎖、芳香族鎖、ポリエチレングリコール鎖、又はこれらを組み合わせてなるmn価の連結基を表す。m及びnは各々独立に1以上3以下の整数を表す。一般式1におけるR1、R2及びR3は、各々独立に、水素原子、ハロゲン原子、炭素数10以下のアルキル基、炭素数10以下のアルコキシ基、炭素数10以下のアルコキシカルボニル基、炭素数10以下のアリールオキシ基、炭素数10以下のアシル基、炭素数10以下のアシルオキシ基が好ましく、水素原子又は炭素数10以下のアルキル基がより好ましく、水素原子又は炭素数5以下のアルキル基が更に好ましく、水素原子又はメチル基が更に好ましい。特に、R1及びR2は、水素原子が好ましい。一般式1におけるR4は、水素原子又は炭素数30以下のアルキル基が好ましく、水素原子又は炭素数10以下のアルキル基がより好ましく、水素原子又はメチル基が更に好ましい。一般式1におけるXは、単結合又は下記で表される連結基であることが好ましい。下記連結基において、は、ラジカル捕捉部位又は重合性部位との連結位置を表す。nは各々独立に30以下の整数を表し、3以上15以下の整数であることが好ましく、3以上10以下の整数であることがより好ましい。一般式1におけるm及びnは各々独立に1又は2であることが好ましい。一般式1で表される化合物の具体例を以下に示すが、これら化合物に限定されない。一般式1で表される化合物のなかでも、特に1,2,2,6,6-ペンタメチル-4-ピペリジニルメタクリレート下記式3、2,2,6,6-テトラメチル-4-ピペリジニルメタクリレート式4、等が好適に使用される。式3式4<ヒンダードフェノール型重合性化合物>ヒンダードフェノール型重合性化合物におけるラジカル捕捉部位は、フェノール性水酸基であり、フェノールの水酸基に隣接する炭素原子2位、6位は水素原子を有していないことが好ましく、該水素原子はアルキル基に置換されていることが好ましく、該アルキル基は分岐アルキル基であることがより好ましく、炭素数30以下の分岐アルキル基であることが更に好ましい。フェノールにおける重合性部位の置換位置は、2位又は4位であることが好ましい。ヒンダードフェノール型重合性化合物における重合性部位としては、メタアクリロイル基又はメタアクリロイルオキシ基が好ましく、メタアクリロイルオキシ基がより好ましい。ヒンダードフェノール型重合性化合物において、ラジカル捕捉部位と重合性部位とは直接結合していても、上記連結部位で結合していてもよい。ヒンダードフェノール型重合性化合物のうち、化合物の安定性および取り扱い容易性の観点から、下記一般式5又は一般式6の構造を有する化合物が好ましい。上記一般式5及び一般式6において、R1、R2及びR3は、各々独立に、水素原子、ハロゲン原子、カルボキシル基、スルホ基、シアノ基、ヒドロキシ基、炭素数10以下のアルキル基、炭素数10以下のアルコキシカルボニル基、炭素数10以下のアルキルスルホニルアミノカルボニル基、アリールスルホニルアミノカルボニル基、アルキルスルホニル基、アリールスルホニル基、炭素数10以下のアシルアミノスルホニル基、炭素数10以下のアルコキシ基、炭素数10以下のアルキルチオ基、炭素数10以下のアリールオキシ基、ニトロ基、アルコキシカルボニルオキシ基、アリールオキシカルボニルオキシ基、炭素数10以下のアシルオキシ基、炭素数10以下のアシル基、カルバモイル基、スルファモイル基、炭素数10以下のアリール基、置換アミノ基、置換ウレイド基、置換ホスホノ基、又は複素環基を表す。R5及びR6は、各々独立に、炭素数30以下の分岐アルキル基を表す。Xは、単結合、エステル基、炭素数30以下の脂肪族アルキル鎖、芳香族鎖、ポリエチレングリコール鎖、又はこれらを組み合わせてなるmn価の連結基表す。m及びnは、各々独立に1以上3以下の整数を表す。一般式5及び6におけるR1、R2及びR3は、各々独立に、水素原子、ハロゲン原子、炭素数10以下のアルキル基炭素数10以下のアルコキシ基、炭素数10以下のアルコキシカルボニル基、炭素数10以下のアリールオキシ基、炭素数10以下のアシル基、炭素数10以下のアシルオキシ基が好ましく、水素原子又は炭素数10以下のアルキル基がより好ましく、水素原子又は炭素数5以下のアルキル基が更に好ましく、水素原子又はメチル基が更に好ましい。特に、R1及びR2は、水素原子が好ましい。一般式5及び6におけるR5及びR6は、各々独立に、炭素数15以下の分岐アルキル基が好ましく、炭素数10以下の分岐アルキル基がより好ましく、t-ブチル基、2-ジメチルプロピル基、2-ジメチルブチル基、2,3-ジメチルブチル基、置換されていてもよいフェニル基、置換されていてもよいベンジル基であることが更に好ましく、t-ブチル基、2-ジメチルプロピル基であることが更に好ましい。一般式5及び6におけるXは、下記で表される連結基であることが好ましい。なお、下記連結基において、は、ラジカル捕捉部位又は重合性部位との連結位置を表す。nは各々独立に30以下の整数を表し、3以上15以下の整数であることが好ましく、3以上10以下の整数であることがより好ましい。また下記連結基において、Rは水素原子又は炭素数10以下のアルキル基を表す。一般式5及び6におけるm及びnは各々独立に1又は2であることが好ましい。一般式5及び6で表される化合物の具体例を以下に示すが、これら化合物に限定されない。一般式5及び6で表される化合物のなかでも、下記一般式7で表される化合物が好ましい。一般式7において、R7は水素原子又は炭素数5以下のアルキル基を表し、R8は炭素数15以下の分岐アルキル基又はアリール基を表し、R9は炭素数15以下のアルキル基を表す。一般式7におけるR8は、炭素数10以下の分岐アルキル基又はアリール基が好ましく、t-ブチル基、2,2-ジメチルプロピル基、2,2-ジメチルブチル基、2,3-ジメチルブチル基、置換されていてもよいフェニル基、又は置換されていてもよいベンジル基であることが更に好ましく、t-ブチル基、又は2,2-ジメチルプロピル基であることが更に好ましい。一般式7におけるR9は、炭素数10以下のアルキル基が好ましく、炭素数5以下のアルキル基がより好ましい。一般式7で表される化合物のなかでも、特に下記化合物I住友化学株製SumilizerGM、下記化合物II同SumilizerGS、等が好適に使用される。化合物I化合物II<その他の添加剤>本発明の着色感光性組成物には、必要に応じて、紫外線吸収剤、熱重合開始剤、界面活性剤、現像促進剤、熱重合防止剤、充填剤、分散剤、凝集防止剤などの各種添加物を含有することができる。<紫外線吸収剤>前記Fラジカル捕捉能を有する重合性化合物に対し、弊害を及ぼさない範囲で、重合性基を含まない通常の紫外線吸収剤を加えてもよい。この場合、Fラジカル捕捉能を有する重合性化合物と相溶性が良好な有機系紫外線吸収剤を用いると相乗効果が期待でき好ましい。特に、主骨格がヒドロキシベンゾフェノン系、ベンゾトリアゾール系、シアノアクリレート系、トリアジン系である化合物誘導体が好ましい。更に側鎖にこれら紫外線吸収剤を含有するビニルポリマーなどの重合体でもよい。具体的には、2,4-ジヒドロキシベンゾフェノン、2,2’,4,4’-テトラヒドロキシベンゾフェノン、2-ヒドロキシ-4-メトキシベンゾフェノン、2-ヒドロキシ-4-メトキシベンゾフェノン-5-スルホン酸、2-ヒドロキシ-4-n-オクトキシベンゾフェノン、2-ヒドロキシ-4-n-ドデシロキシベンゾフェノン、2-ヒドロキシ-4-n-ベンジロキシベンゾフェノン、2,2’-ジヒドロキシ-4,4’-ジメトキシベンゾフェノン、2,2’-ジヒドロキシ-4,4’-ジエトキシベンゾフェノン、2,2’-ジヒドロキシ-4,4’-ジプロポキシベンゾフェノン、2,2’-ジヒドロキシ-4,4’-ジブトキシベンゾフェノン、2,2’-ジヒドロキシ-4-メトキシ-4’-プロポキシベンゾフェノン、2,2’-ジヒドロキシ-4-メトキシ-4’-ブトキシベンゾフェノン、2,3,4-トリヒドロキシベンゾフェノン、2-2-ヒドロキシ-5-t-メチルフェニルベンゾトリアゾール、2-2-ヒドロキシ-5-t-オクチルフェニルベンゾトリアゾール、2-2-ヒドロキシ-3,5-ジ-t-ブチルフェニルベンゾトリアゾール、エチル-2-シアノ-3,3-ジフェニルアクリレート、2-エチルヘキシル-2-シアノ-3,3-ジフェニルアクリレート、2-2-ヒドロキシ-4-ヘキシルオキシフェニル-4,6-ジフェニルトリアジン、2-ヒドロキシ-4-2-アクリロキシエトキシベンゾフェノンの共重合体、2-2’-ヒドロキシ-5’-メタクリロキシエチルフェニル-2H-ベンゾトリアゾールの共重合体などが挙げられる。これらの有機系紫外線吸収剤は2種以上併用してもよい。<熱重合開始剤>本発明の着色感光性組成物には、熱重合開始剤を含有させることも有効である。熱重合開始剤としては、例えば、各種のアゾ系化合物、過酸化物系化合物が挙げられ、前記アゾ系化合物としては、アゾビス系化合物を挙げることができ、前記過酸化物系化合物としては、ケトンパーオキサイド、パーオキシケタール、ハイドロパーオキサイド、ジアルキルパーオキサイド、ジアシルパーオキサイド、パーオキシエステル、パーオキシジカーボネートなどを挙げることができる。<界面活性剤>本発明の着色感光性組成物には、塗布性を改良する観点から、各種の界面活性剤を用いて構成することが好ましい。界面活性剤により、塗布液としたときの液特性特に流動性を改善でき、塗布厚の均一性や省液性を改善することができる。すなわち、基板と塗布液との界面張力を低下させて基板への濡れ性が改善され、基板への塗布性が向上するので、少量の液量で数μm程度の薄膜を形成した場合であっても、厚みムラの小さい均一厚の膜形成が可能である点で有効である。また、液切れを起こしやすいスリット塗布においても効果的である。界面活性剤としては、ノニオン系、カチオン系、アニオン系の各種界面活性剤を使用できる。中でも、ノニオン系界面活性剤でパーフルオロアルキル基を有するフッ素系界面活性剤が好ましい。フッ素系界面活性剤のフッ素含有率は3~40質量が好適であり、より好ましくは5~30質量であり、特に好ましくは7~25質量である。フッ素含有率が前記範囲内であると、塗布厚均一性や省液性の点で効果的であり、組成物中への溶解性も良好である。フッ素系界面活性剤としては、例えば、メガファックF171、同F172、同F173、同F177、同F141、同F142、同F143、同F144、同R30、同F437以上、大日本インキ化学工業株製、フロラードFC430、同FC431、同FC171以上、住友スリーエム株製、サーフロンS-382、同SC-101、同SC-103、同SC-104、同SC-105、同SC1068、同SC-381、同SC-383、同S393、同KH-40以上、旭硝子株製等が挙げられる。フッ素系以外の界面活性剤の例としては、フタロシアニン誘導体市販品EFKA-745森下産業社製、オルガノシロキサンポリマーKP341信越化学工業社製、メタアクリル酸系共重合体ポリフローNo.75、No.90、No.95共栄社油脂化学工業社製、W001裕商社製等のカチオン系界面活性剤;ポリオキシエチレンラウリルエーテル、ポリオキシエチレンステアリルエーテル、ポリオキシエチレンオレイルエーテル、ポリオキシエチレンオクチルフェニルエーテル、ポリオキシエチレンノニルフェニルエーテル、ポリエチレングリコールジラウレート、ポリエチレングリコールジステアレート、ソルビタン脂肪酸エステルBASF社製プルロニックL10、L31、L61、L62、10R5、17R2、25R2、テトロニック304、701、704、901、904、150R1等のノニオン系界面活性剤;W004、W005、W017裕商社製等のアニオン系界面活性剤;が挙げられる。界面活性剤の添加量は、顔料分散組成物または着色感光性組成物の全質量に対して、0.001~2.0質量が好ましく、より好ましくは0.005~1.0質量である。<現像促進剤>また、未硬化部のアルカリ溶解性を促進し、着色感光性組成物の現像性の更なる向上を図る場合には、着色感光性組成物に有機カルボン酸、好ましくは分子量1000以下の低分子量有機カルボン酸の添加を行なうことができる。具体的には、例えば、ギ酸、酢酸、プロピオン酸、酪酸、吉草酸、ピバル酸、カプロン酸、ジエチル酢酸、エナント酸、カプリル酸等の脂肪族モノカルボン酸;シュウ酸、マロン酸、コハク酸、グルタル酸、アジピン酸、ピメリン酸、スベリン酸、アゼライン酸、セバシン酸、ブラシル酸、メチルマロン酸、エチルマロン酸、ジメチルマロン酸、メチルコハク酸、テトラメチルコハク酸、シトラコン酸等の脂肪族ジカルボン酸;トリカルバリル酸、アコニット酸、カンホロン酸等の脂肪族トリカルボン酸;安息香酸、トルイル酸、クミン酸、ヘメリト酸、メシチレン酸等の芳香族モノカルボン酸;フタル酸、イソフタル酸、テレフタル酸、トリメリト酸、トリメシン酸、メロファン酸、ピロメリト酸等の芳香族ポリカルボン酸;フェニル酢酸、ヒドロアトロパ酸、ヒドロケイ皮酸、マンデル酸、フェニルコハク酸、アトロパ酸、ケイ皮酸、ケイ皮酸メチル、ケイ皮酸ベンジル、シンナミリデン酢酸、クマル酸、ウンベル酸等のその他のカルボン酸が挙げられる。<熱重合防止剤>本発明の着色感光性組成物には、さらに熱重合防止剤を加えておくことが好ましく、例えば、ハイドロキノン、p-メトキシフェノール、ジ-t-ブチル-p-クレゾール、ピロガロール、t-ブチルカテコール、ベンゾキノン、4,4’-チオビス3-メチル-6-t-ブチルフェノール、2,2’-メチレンビス4-メチル-6-t-ブチルフェノール、2-メルカプトベンゾイミダゾール等が有用である。<分散剤、充填剤、凝集防止剤>上記以外に、着色感光性組成物において、添加物の具体例としては、EFKA-46、EFKA-47、EFKA-47EA、EFKAポリマー100、EFKAポリマー400、EFKAポリマー401、EFKAポリマー450以上森下産業社製、ディスパースエイド6、ディスパースエイド8、ディスパースエイド15、ディスパースエイド9100サンノプコ社製等の高分子分散剤;ソルスパース3000、5000、9000、12000、13240、13940、17000、24000、26000、28000などの各種ソルスパース分散剤ゼネカ社製;ガラス、アルミナ等の充填剤;及びポリアクリル酸ナトリウム等の凝集防止剤;を挙げることができる。本発明の着色感光性組成物は、既述の本発明のB溶剤を含むA色材の溶液あるいは分散液に、C重合性モノマー、Dバインダー樹脂、E光重合開始剤、Fラジカル捕捉能を有する重合性化合物を好ましくはB溶剤と共に含有させ、これに必要に応じて界面活性剤等その他添加剤を混合することによって調製することができる。<カラーフィルタ及びその製造方法>本発明のカラーフィルタは、既述の本発明の着色感光性組成物を用いてガラスなどの基板上に着色された膜着色パターンを形成することにより作製されるものであり、例えば、本発明の着色感光性組成物を、基板に直接又は他の層を介して付与好ましくは、回転塗布、スリット塗布、流延塗布、ロール塗布等の塗布方法により塗布して感光性膜を形成し、形成された感光性膜着色層に、所定のマスクパターンを介して露光し、露光後に未硬化部を現像液で現像除去することにより各色例えば3色あるいは4色の着色パターン例えば着色画素を形成することによって、最も好適にカラーフィルタを作製することができる。これにより、液晶表示装置や固体撮像素子に用いられるカラーフィルタをプロセス上の困難性が少なく、高品質でかつ低コストに作製することができる。この際、露光に用いる放射線としては、特にg線、h線、i線、j線等の紫外線が好ましい。また、一般のプロキシミティ露光方式のほか、レーザー光源を用いた露光方式も好適に使用できる。レーザー露光方式では、光源として紫外光レーザーを用いる。レーザーは英語のLightAmplificationbyStimulatedEmissionofRadiation誘導放出により光の増幅の頭文字である。反転分布をもった物質中でおきる誘導放出の現象を利用し、光波の増幅、発振によって干渉性と指向性が一層強い単色光を作り出す発振器および増幅器、励起媒体として結晶、ガラス、液体、色素、気体などがあり、これらの媒質から固体レーザー、液体レーザー、気体レーザー、半導体レーザーなどの公知の紫外光に発振波長を有するレーザーを用いることができる。その中でも、レーザーの出力および発振波長の観点から、固体レーザー、ガスレーザーが好ましい。本発明に用いることのできる波長としては、300nm~380nmの範囲である波長の範囲の紫外光レーザーが好ましく、さらに好ましくは300nm~360nmの範囲の波長である紫外光レーザーがレジストの感光波長に合致しているという点で好ましい。具体的には、特に出力が大きく、比較的安価な固体レーザーのNd:YAGレーザーの第三高調波355nmや、エキシマレーザーのXeCl308nm、XeF353nmを好適に用いることができる。被露光物パターンの露光量としては、1mJ/cm2~100mJ/cm2の範囲であり、1mJ/cm2~50mJ/cm2の範囲がより好ましい。露光量がこの範囲であると、パターン形成の生産性の点で好ましい。本発明に使用可能な露光装置としては、特に制限はないが市販されているものとしては、Callistoブイテクノロジー株式会社製やEGISブイテクノロジー株式会社製やDF2200G大日本スクリーン株式会社製などが使用可能である。また上記以外の装置も好適に用いられる。また、発光ダイオードLED及びレーザーダイオードLDを活性放射線源として用いることが可能である。特に、紫外線源を要する場合、紫外LED及び紫外LDを使用することができる。例えば、日亜化学株は、主放出スペクトルが365nmと420nmとの間の波長を有する紫色LEDを上市している。更に一層短い波長が必要とされる場合、米国特許番号第6,084,250号明細書は、300nmと370nmとの間に中心付けされた活性放射線を放出し得るLEDを開示している。また、他の紫外LEDも、入手可能であり、異なる紫外線帯域の放射を照射することができる。本発明で特に好ましい活性放射線源は、UV-LEDであり、特に好ましくは、340~370mにピーク波長を有するUV-LEDである。紫外光レーザーは平行度が良好なので、露光の際にマスクを使用せずとも、パターン露光ができる。しかし、マスクを用いてパターンを露光した場合、さらにパターンの直線性が高くなるのでより好ましい。基板上に付与好ましくは塗布された本発明の着色感光性組成物による膜の乾燥プリベークは、ホットプレート、オーブン等を用いて50~140°Cの温度範囲で10~300秒の条件にて行なうことができる。現像では、露光後の未硬化部を現像液に溶出させ、硬化部のみを残存させる。現像温度としては、通常20~30°Cであり、現像時間としては20~90秒である。現像液としては、未硬化部における着色感光性組成物の膜を溶解する一方、硬化部を溶解しないものであれば、いずれのものも用いることができる。具体的には、種々の有機溶剤の組合せやアルカリ性の水溶液を用いることができる。前記有機溶剤としては、本発明の顔料分散組成物又は着色感光性組成物を調製する際に使用できる既述の溶剤として列挙したものが挙げられる。前記アルカリ性の水溶液としては、例えば、水酸化ナトリウム、水酸化カリウム、炭酸ナトリウム、炭酸水素ナトリウム、硅酸ナトリウム、メタ硅酸ナトリウム、アンモニア水、エチルアミン、ジエチルアミン、ジメチルエタノールアミン、テトラメチルアンモニウムヒドロキシド、テトラエチルアンモニウムヒドロキシド、コリン、ピロール、ピペリジン、1,8-ジアザビシクロ-[5,4,0]-7-ウンデセン等のアルカリ性化合物を、濃度が0.001~10質量、好ましくは0.01~1質量となるように溶解したアルカリ性水溶液が挙げられる。なお、アルカリ性水溶液を現像液として使用した場合には、一般に現像後に水で洗浄リンスが行なわれる。現像後は、余剰の現像液を洗浄除去し、乾燥を施した後、一般に100~250°Cの温度で加熱処理ポストベークが施される。ポストベークは、硬化を完全なものとするための現像後の加熱であり、通常約200°C~250°Cの加熱ハードベークを行なう。このポストベーク処理は、現像後の塗布膜を、上記条件になるようにホットプレートやコンベクションオーブン熱風循環式乾燥機、高周波加熱機等の加熱手段を用いて、連続式あるいはバッチ式で行なうことができる。以上の操作を所望の色相数に合わせて、各色毎に順次繰り返し行なうことにより、複数色の着色された硬化膜が形成されてなるカラーフィルタを作製することができる。本発明の着色感光性組成物を基板上に付与して膜形成する場合、膜の乾燥厚みとしては、一般に0.3μm~5.0μmであり、好ましくは0.5μm~3.5μmであり、最も望ましくは1.0μm~2.5μmである。基板としては、例えば、液晶表示装置等に用いられる無アルカリガラス、ソーダガラス、パイレックス登録商標ガラス、石英ガラス、及びこれらに透明導電膜を付着させたものや、固体撮像素子等に用いられる光電変換素子基板、例えばシリコン基板等、並びにプラスチック基板が挙げられる。これらの基板上には、通常、各画素を隔離するブラックストライプが形成されている。プラスチック基板には、その表面にガスバリヤー層及び/又は耐溶剤性層を有していることが好ましい。基板上に他の層を介して着色感光性組成物を付与する場合の、他の層としては、ガスバリヤー層、耐溶剤性層、などが挙げられる。[液晶表示装置]本発明のカラーフィルタは、特に、液晶表示装置用のカラーフィルタとして好適である。このようなカラーフィルタを備えた液晶表示装置は、高品位の画像を表示することができる。表示装置の定義や各表示装置の説明は、例えば電子ディスプレイデバイス佐々木昭夫著、株工業調査会1990年発行、ディスプレイデバイス伊吹順章著、産業図書株平成元年発行などに記載されている。また、液晶表示装置については、例えば次世代液晶ディスプレイ技術内田龍男編集、株工業調査会1994年発行に記載されている。本発明が適用できる液晶表示装置に特に制限はなく、例えば、上記の次世代液晶ディスプレイ技術に記載されている色々な方式の液晶表示装置に適用できる。本発明のカラーフィルタは、中でも特に、カラーTFT方式の液晶表示装置に対して有効である。カラーTFT方式の液晶表示装置については、例えばカラーTFT液晶ディスプレイ共立出版株1996年発行に記載されている。更に、本発明はIPSなどの横電界駆動方式、MVAなどの画素分割方式などの視野角が拡大された液晶表示装置や、STN、TN、VA、OCS、FFS、及びR-OCB等にも適用できる。また、本発明のカラーフィルタは、明るく高精細なCOAColor-filterOnArray方式にも供することが可能である。COA方式の液晶表示装置にあっては、カラーフィルタ層に対する要求特性は前述のような通常の要求特性に加え、層間絶縁膜に対する要求特性、即ち低誘電率及び剥離液耐性が必要である。本発明のカラーフィルタは、紫外光レーザーによる露光方法に加え、本発明が規定する画素の色相や膜厚を選択することによって、露光光である紫外光レーザーの透過性を高めるものと考えられる。これによって、着色画素の硬化性が向上し、欠けや剥がれ、ヨレのない画素を形成できるので、TFT基板上に直接または間接的に設けた着色層の特に剥離液耐性が向上し、COA方式の液晶表示装置に有用である。低誘電率の要求特性を満足するためには、カラーフィルタ層の上に樹脂被膜を設けてもよい。さらにCOA方式により形成される着色層には、着色層上に配置されるITO電極と着色層の下方の駆動用基板の端子とを導通させるために、一辺の長さが1~15μm程度の矩形のスルーホールあるいはコの字型の窪み等の導通路を形成する必要であり、導通路の寸法即ち、一辺の長さを特に5μm以下にすることが好ましいが、本発明を用いることにより、5μm以下の導通路を形成することも可能である。これらの画像表示方式については、例えば、EL、PDP、LCDディスプレイ-技術と市場の最新動向-東レリサーチセンター調査研究部門2001年発行の43ページなどに記載されている。本発明の液晶表示装置は、本発明のカラーフィルタ以外に、電極基板、偏光フィルム、位相差フィルム、バックライト、スペーサ、視野角保障フィルムなどさまざまな部材から構成される。本発明のカラーフィルタは、これらの公知の部材で構成される液晶表示装置に適用することができる。これらの部材については、例えば、’94液晶ディスプレイ周辺材料ケミカルズの市場島健太郎株シーエムシー1994年発行、2003液晶関連市場の現状と将来展望下巻表良吉株富士キメラ総研2003年発行に記載されている。バックライトに関しては、SIDmeetingDigest13802005A.Konnoet.alや、月刊ディスプレイ2005年12月号の18~24ページ島康裕、同25~30ページ八木隆明などに記載されている。本発明のカラーフィルタを液晶表示装置に用いると、従来公知の冷陰極管の三波長管と組み合わせたときに高いコントラストを実現できるが、更に、赤、緑、青のLED光源RGB-LEDをバックライトとすることによって輝度が高く、また、色純度の高い色再現性の良好な液晶表示装置を提供することができる。以下、本発明を実施例により更に具体的に説明するが、以下の実施例に限定されるものではない。なお、特に断りのない限り、部は質量基準である。-フタロシアニン顔料の合成-フタロジニトリル、塩化亜鉛を原料として亜鉛フタロシアニンを製造した。ハロゲン化は、塩化スルフリル3.1部、無水塩化アルミニウム3.7部、塩化ナトリウム0.46部、亜鉛フタロシアニン1部を40°Cで混合し、臭素2.2部を滴下して行った。80°Cで15時間反応し、その後、反応混合物を水に投入し、部分臭素化亜鉛フタロシアニン粗顔料を析出させた。この水性スラリーを濾過し、80°Cの湯洗浄を行い、90°Cで乾燥させ、2.6部の精製された部分臭素化亜鉛フタロシアニン粗顔料を得た。この部分臭素化亜鉛フタロシアニン粗顔料1部、粉砕した塩化ナトリウム7部、ジエチレングリコール1.6部、キシレン0.09部を双腕型ニーダーに仕込み、100°Cで6時間混練した。混練後80°Cの水100部に取り出し、1時間攪拌後、濾過、湯洗、乾燥、粉砕した部分臭素化亜鉛フタロシアニン顔料を得た。得られた部分臭素化亜鉛フタロシアニン顔料は、質量分析によるハロゲン含有量分析から、平均組成はZnPcBr10Cl4H2でPc;フタロシアニン、1分子中に平均10個の臭素および4個の塩素を含有するものであった。なお、透過型電子顕微鏡日本電子株製JEM-2010で測定した一次粒径の平均値は0.065μmであった。-キノフタロン化合物の合成-キノフタロン顔料4,5,6,7-テトラクロロ-2-[2-4、5、6、7-テトラクロロ-2,3-ジヒドロ-1、3-ジオキソ-1H-インデン-2-イル-8-キノリニル]-1H-イソインドール-1、32H-ジオンビーエーエスエフ社製パリオトールイエローK0961HD10gを攪拌しながら15°Cの発煙硫酸25SO3130g中に投入した。3時間攪拌した後、氷250g上に加えた。30分間放置後、生じた懸濁液を濾過し、得られた生成物を50mlの水で水洗した。水330ml中へ前記生成物を投入し、アンモニア水溶液で中和pHが7になるまでアンモニア水溶液を添加した。塩化アンモニウム75gを添加して80°Cで30分間攪拌し、析出した沈殿物を60°Cで濾過した。得られたウェット結晶を水で洗浄した後、80°Cで乾燥し、17gのキノフタロン誘導体スルホン化物のアンモニウム塩3を得た。このキノフタロン誘導体スルホン化物のアンモニウム塩3を180°Cで3時間熱処理し、アンモニウム塩が除去されたキノフタロン誘導体スルホン化物4を16g収率94得た。スルホン化物410gにクロロホルム中、氷冷下で塩化オキサリル和光純薬社製2.2g、N,N-ジメチルホルムアミド和光純薬社製1mLを添加して、50°Cで2時間攪拌した。反応混合液を氷浴中で水150mLに加え、析出した結晶をろ過してスルホン酸クロリド化合物57.4gを得た。収率72化合物55.0gにクロロホルム中、氷冷下で6-クロロ-1-ヘキシルアミンRareChemicals社製0.9gを添加し、室温で2時間攪拌した。反応混合液を水150mLに加え、析出した結晶をろ過して水洗し、減圧下で乾燥してスルホアミドアルキルクロリド化合物64.3gを得た。収率76化合物64.3gに水と無水亜硫酸ナトリウム関東化学製を過剰量加え、オートクレーブ中180°Cで12時間加熱した。放冷後、結晶をろ過してスルホアミドアルキルスルホン酸化合物73.7gを得た。収率82-樹脂J-1の合成-1樹脂i-1の合成n-オクタン酸6.4g、ε-カプロラクトン200g、チタンIVテトラブトキシド5gを混合し、160°Cで8時間加熱した後、室温まで冷却しポリエステル樹脂i-1を得た。合成スキームを以下に示す。2樹脂J-1の合成ポリエチレンイミンSP-018、数平均分子量1,800、日本触媒製10g及びポリエステル樹脂i-1100gを混合し、120°Cで3時間加熱して、中間体J-1Bを得た。その後、65°Cまで放冷し、無水コハク酸3.8gを含有するプロピレングリコール1-モノメチルエーテル2-アセテート以下、PGMEAとよぶ200gをゆっくり添加し2時間攪拌した。その後、PGMEAを添加し、樹脂J-1のPGMEA10質量溶液を得た。樹脂J-1は、ポリエステル樹脂i-1由来の側鎖と無水コハク酸由来のカルボキシ基を有するものである。合成スキームを以下に示す。-フタロシアニン顔料分散液PG58の調製-前記の部分臭素化亜鉛フタロシアニン顔料PG58と称す11.9部、キノフタロン化合物として化合物73.1部、分散剤としてソルスパース24000GR日本ルーブリゾール社製9.0部、溶剤としてプロピレングリコールモノメチルエーテルアセテートPGMEA76部を混合した後、サンドグラインダーミルにて3時間分散することでフタロシアニン顔料分散液PG58を得た。得られた顔料分散組成物PG58の粘度をE型粘度計にて測定したところ、9.2mPasと非常に安定しており、良好な分散安定性が得られていることが確認された。-黄色顔料PY150を含む顔料分散液PY150の調製-顔料としてC.I.ピグメントイエロー150PY150を40部平均粒子径60nm、前記樹脂J-1のPGMEA10質量溶液223部固形分換算で22.3部混合液を、ビーズミルジルコニアビーズ0.3mmにより3時間混合分散して、黄色顔料PY150を含む顔料分散液PY150を調製した。-黄色顔料PY138を含む顔料分散液PY138の調製-顔料としてC.I.ピグメントイエロー138PY138を40部平均粒子径60nm、前記樹脂J-1のPGMEA10質量溶液223部固形分換算22.3部混合液を、ビーズミルジルコニアビーズ0.3mmにより3時間混合分散して、黄色顔料PY138を含む顔料分散液PY138を調製した。-青色顔料PB15:6を含む顔料分散液PB15:6の調製-顔料としてC.I.ピグメントブルー15:6PB15:6を40部平均粒子径60nm、前記樹脂J-1のPGMEA10質量溶液223部固形分換算22.3部混合液を、ビーズミルジルコニアビーズ0.3mmにより3時間混合分散して、青色顔料PB15:6を含む顔料分散液PB15:6を調製した。-緑色顔料PG36を含む顔料分散液PG36の調製-顔料としてC.I.ピグメントグリーン36PG36を40部平均粒子径60nm、樹脂J-1のPGMEA10質量溶液200部固形分換算20部からなる混合液を、ビーズミルジルコニアビーズ0.3mmにより3時間混合分散して、緑色顔料PG36を含む顔料分散液PG36を調製した。得られた分散液について、顔料の平均1次粒径を動的光散乱法MicrotracNanotracUPA-EX150日機装社製を用いて、測定したところ、25nmであった。-光重合開始剤である化合物1の合成-1化合物Aの合成まず、下記のスキームで化合物Aを合成した。エチルカルバゾール100.0g、0.512molをクロロベンゼン260mlに溶解し、0°Cに冷却後、塩化アルミニウム70.3g、0.527molを加える。続いて、o-トルイルクロリド81.5g、0.527molを40分かけて滴下し、室温に昇温して3時間攪拌する。次に、0°Cに冷却後、塩化アルミニウム75.1g、0.563molを加える。4-クロロブチリルクロリド79.4g、0.563molを40分かけて滴下し、室温に昇温して3時間攪拌する。35質量塩酸水溶液156mlと蒸留水392mlとの混合溶液を0°Cに冷却し、反応溶液を滴下する。析出した固体を吸引濾過後、蒸留水とメタノールで洗浄し、アセトニトリルで再結晶後、下記構造の化合物A収量164.4g、収率77を得た。2化合物Bの合成次に、化合物Aを用いて下記のスキームで化合物Bを合成した。化合物A20.0g、47.9mmolをTHF64mlに溶解し、4-クロロベンゼンチオール7.27g、50.2mmolとヨウ化ナトリウム0.7g、4.79mmolを加える。続いて反応液に水酸化ナトリウム2.0g、50.2mmolを加え、2時間還流する。次に、0°Cに冷却後、ソジウムメチラート28メタノール溶液日本触媒株製:SM-2811.1g、57.4mmolを20分かけて滴下し、室温に昇温して2時間攪拌する。次に、0°Cに冷却後、亜硝酸イソペンチル6.73g、57.4mmolを20分かけて滴下し、室温に昇温して3時間攪拌する。反応液をアセトン120mlに希釈し、0°Cに冷却した0.1N塩酸水溶液に滴下する。析出した固体を吸引濾過後、蒸留水で洗浄した。続いて、アセトニトリルで再結晶し、下記構造の化合物B収量17.0g、収率64を得た。3化合物1の合成続いて、化合物Bを用いて下記のスキームで開始剤1を合成した。化合物B18.0g、32.4mmolを90mlのN-メチルピロリドンに溶解し、トリエチルアミン3.94g、38.9mmolを加えた。次に、0°Cに冷却後、アセチルクロライド3.05g、38.9mmolを20分かけて滴下後、室温に昇温して2時間攪拌する。反応液を0°Cに冷却した蒸留水150mlに滴下し、析出した固体を吸引濾過後、0°Cに冷却したイソプロピルアルコール200mlで洗浄し、乾燥後、下記構造の化合物1収量19.5g、収率99を得た。実施例1<着色感光性組成物の調製>下記組成1に示す成分を撹拌混合して、実施例1の着色感光性組成物を調製した。組成1顔料分散液PG58:緑色顔料PG58を含む顔料分散液36.6部顔料分散液PY150:黄色顔料PY150を含む顔料分散液12.6部溶剤PGMEA25.8部溶剤EEP16.7部バインダー樹脂アリルメタクリレート-メタクリル酸=共重合モル比8:2共重合体、重量平均分子量300001.76部重合性モノマー:アロニックスM-520東亜合成株製3.77部光重合開始剤1:IRGACUREOXE01CIBA株製0.71部光重合開始剤2:2-クロロフェニル-4,5-ビスフェニルイミダゾール二量体保土ヶ谷化学株製、B-CIM0.35部下記化合物III0.49部N-フェニルメルカプトベンズイミダゾール0.11部添加剤:1,2,2,6,6-ペンタメチル-4-ピペリジニルメタクリレート日立化成株製、FA-711MM0.10部界面活性剤フッ素系界面活性剤、DIC社製、メガファックF781-F0.033部上記溶剤は、以下の略称である。PGMEA=プロピレングリコールモノメチルエーテルアセテートEEP=3-エトキシエチルプロピオネート化合物III<着色感光性組成物を用いた着色パターン形成>上記により得られた着色感光性組成物を用いて、以下の如くガラス基板上に着色パターンを形成した。-着色感光性組成物層の形成-得られた着色感光性組成物を、ガラス基板コーニング社製ミレニアム、0.7mm厚に塗布した。具体的には、ポストベーク後の着色組成物層の膜厚が約2.4μmとなるようにスリットノズルと基板との間隔、吐出量を調節して、塗布速度120mm/秒で塗布した。-プリベーク工程-次いで、着色感光性組成物層を、真空乾燥装置にて真空度が66Paに到達するまで乾燥した後、ホットプレートを用いて、90°Cで120秒間加熱プリベーク処理を行なった。-露光工程プロキシミティ露光-プリベーク処理後、プロキシミティ露光機日立ハイテク社製、LE5565Aを用いて、40mJ/cm2で露光した。-現像工程、ベークポストベーク工程-その後、現像装置日立ハイテクノロジーズ社製を用いて、水酸化カリウム系現像液CDK-1富士フイルムエレクトロニクスマテリアルズ株製の1.0現像液CDK-1を1質量部、純水を99質量部の希釈した液、25°Cでシャワー圧を0.2MPaとして60秒間現像し、純水で洗浄した。充分に乾燥後、230°Cのオーブン中で40分ポストベークした。実施例2~37、比較例1~18実施例1の組成1において、顔料分散液の種類、光重合開始剤1の種類、添加剤の種類及び添加量を表1~3に記載されるように変更し、それ以外は実施例1と同様にして、実施例2~37、及び比較例1~18の各着色感光性組成物を調製した。更に、得られた各着色感光性組成物を用いて、露光工程における露光方式を表1~3に記載されるように変更した以外は、実施例1と同様にして、着色パターンを作製した。表1~3中に、プロキシと表記される露光方式の詳細は、実施例1における露光工程にて適用した露光方式プロキシミティ露光である。また、表1~3中に、レーザーと表記される露光方式の詳細は、以下の通りである。-露光工程レーザー露光-プリベーク処理後、レーザー露光装置としてEGISブイテクノロジー株、YAGレーザーの第3高調波波長355nm、パルス幅6nsecを用い、感光性樹脂組成物層表面に対し、約1mJ/cm2のパルス照射を20回、フォトマスクを通して行った。表中、-は添加なし、Gはグリーン、Bはブルーを示す。化合物I:SumilizerGM住友化学化合物II:SumilizerGS住友化学化合物2:下記構造化合物3:下記構造化合物4:下記構造カレンズMTBD-1:ブタンジオールビス3-メルカプトブチレート<評価>得られた各着色パターンについて、直線性、形状及びカケ、耐溶剤性、耐光性の各項目について評価した。評価方法及び評価基準を以下に示す。1.着色パターン直線性の評価-着色パターン直線性の評価は、光学顕微鏡を用いて反射200倍で、着色パターンのエッジ部分を写真にとり、5センチメートル×5センチメートルの写真内で画素エッジ部分を観察し、以下に基準により評価した。-評価基準-○:着色パターンのエッジ部分が直線的に見える△:着色パターンの一部全体の長さの1/4以下ががギザギザになっている、×:着色パターンのエッジ部分が全体の長さの1/4を超えてギザギザになっている着色パターンのエッジ部分は、直線的であることが好ましい。即ち、着色パターンのエッジ部分が残膜やアンダーカットやその他に起因してギザギザになると、本発明の着色感光性組成物によりカラーフィルタの着色パターン画素パターンを形成する場合において、ブラックマトリクスとの重なりを大きく取る必要があり、ブラックマトリクスの幅を広げ開口率を下げてしまう。また、ブラックマトリクスとの重なりを大きく取らない場合は、ブラックマトリクスのエッジ付近で、着色パターンが無く白く抜ける部分ができる恐れがある。さらに、着色パターンのエッジ部分がギザギザである場合、その上に形成された透明電極が断線して抵抗値が高くなるなどの実用上の問題が生じうる。2.着色パターンの形状、輝度及びカケの評価着色パターンの形状及びカケは、上記により得られた各カラーフィルタについて、光学顕微鏡を用いて反射200倍で着色パターンのエッジ部分を写真にとり、形状及びカケを下記の基準により評価した。ここで、カケについては、A半月状にエッジ部分がなくなっている形状、BAよりも細長い場合もみられるが、周囲より線幅が不連続に細くなり、欠けていると認識される形状、のいずれかが1つでも観察された場合とした。本評価においては、カケが1つでも見られる場合に、カケ有りとした。カケが発生すると、その部分は白く光が抜けるので、実用上好ましくない。また、輝度については、OSP-SP100:オリンパス株にて測定した。-評価基準-○:2-1着色パターンの形状が順テーパ又は矩形で、2-2カケがなく、かつ2-3輝度が高いもの×:上記2-1~2-3の項目中、少なくとも一項目が該当しないもの3.耐溶剤性の評価現像工程終了後の着色パターンが形成されたガラス基板を、コンベクションオーブンにて230°C×30分ポストベークを行なった。得られたベーク後の基板の色度をOSP-SP100:オリンパス株にて測定し、N-メチル-2-ピロリドン以下、NMPと略称する。に23°Cで30分浸漬して、浸漬前後の着色パターンの色度からΔEabを求めた。色度は、OSP-SP100:オリンパス株にて測定した。ΔEabが3以上のものは、液晶表示装置の作製等において、パネル処理に用いられる各種耐溶剤性が不足することになり、実用上問題になる。更に、光学顕微鏡観察により、NMPへの浸漬前後における着色パターンとの形状の変化について観察した。得られた結果について、下記の評価基準により評価した。-評価基準-○:3-1ΔEabが3.0以下であり、且つ3-2着色パターンの形状に変化が見られないもの×:上記3-1及び3-2の項目中、少なくとも一項目が該当しないもの4.耐光性の評価前記耐溶剤性の評価と同様にポストベークを行った後の着色パターンを有するガラス基板に対し、下記表4に示す条件の下で、ITOスパッタを行った。ITOスパッタ後の基板を、キセノンウェザーメータSX-75:スガ試験機株に投入し、温度30°C、湿度50、ブラックパネル温度63°Cの条件下においてITO側から180W120時間の照射を行った。その後、基板の色度をOSP-SP100:オリンパス株にて測定し、照射前後における着色パターンの色度から、ΔEabを求めた。本評価においては、ΔEabが、3.0以下であるものを、耐光性に優れると評価した。以上の評価結果を、下記表5に示す。表5に示されるように、実施例の着色感光性組成物を用いて得られた各着色パターン着色膜は、直線性に優れ、形状も良好で、カケがなく、また、耐光性及び耐溶剤性についても良好であった。これに対し、比較例1~18の着色感光性組成物を用いて得られた各着色パターンは、耐光性前後でのΔEabが3.0を超え、耐光性に劣るものであった。比較例3、4、8、9より、非重合性のラジカル捕捉剤は、僅かながら耐光性改良効果を有するが、本発明におけるFラジカル捕捉能を有する重合性化合物はその改良効果がさらに顕著であり、長期の信頼性を実現することができるとわかった。また、実施例2と実施例1との対比によれば、いずれの実施例も同様の良好な結果が得られており、このことは、レーザー露光機によるパターン露光を適用した場合についても、高圧水銀灯による露光と同様に、本発明の優れた効果が得られることがわかる。"